(57)【要約】      （修正有）【課題】ポットライフが長く、硬化速度の速い組成物を提供すること。【解決手段】重合性化合物Ａ、酸発生剤Ｂおよび安定化剤Ｃを含み、下記要件１）〜３）を満たす組成物。要件１）：前記酸発生剤Ｂが、熱または光によって酸を発生するＸ+Ｙ-で表される塩であって、下記式（１）で表される化合物１００重量部に対して、該塩を２重量部溶解させた組成物が下記条件（ア）または（イ）で硬化する塩（ア）：１５０℃で６０分間加熱する（イ）：高圧水銀ランプを用い、露光量が１Ｊ／ｃｍ2となるよう光照射をする、要件２）：前記安定化剤Ｃが、ａ+ｂ-で表される塩であって、下記式（１）で表される化合物１００重量部に対して、該塩を２重量部溶解させた組成物を１５０℃で６０分間加熱しても硬化しない塩、要件３）：前記組成物中の酸発生剤Ｂに対する安定化剤Ｃのモル比が０．５〜１０である2018016726.tif 000016【選択図】なし【特許請求の範囲】
【請求項１】
重合性化合物Ａ、酸発生剤Ｂおよび安定化剤Ｃを含み、下記要件１）〜３）を満たす組成物。
要件１）：前記酸発生剤Ｂが、熱または光によって酸を発生するＸ+Ｙ-で表される塩であって、下記式（１）で表される化合物１００重量部に対して、該塩を２重量部溶解させた組成物（α）が下記条件（ア）または（イ）で硬化する塩
（ア）：１５０℃で６０分間加熱する
（イ）：高圧水銀ランプを用い、露光量が１Ｊ／ｃｍ2となるよう光照射をする
要件２）：前記安定化剤Ｃが、ａ+ｂ-で表される塩であって、下記式（１）で表される化合物１００重量部に対して、該塩を２重量部溶解させた組成物（β）を１５０℃で６０分間加熱しても硬化しない塩
要件３）：前記組成物中の酸発生剤Ｂに対する安定化剤Ｃのモル比が０．５〜１０である
【化１】
2018016726.tif 000015
【請求項２】
前記安定化剤Ｃのｂ-に対応する酸Ｈ+ｂ-の気相酸性度が３００ｋｃａｌ／ｍｏｌ以下である、請求項１に記載の組成物。
【請求項３】
前記安定化剤Ｃのｂ-が下記式（２）で表される、請求項１または請求項２に記載の組成物。
（ＣＦ3（ＣＦ2）mＳＯ2）nＺ-      （２）
［ｍは０〜５の整数であり、ｎは１〜３の整数であり、Ｚは窒素または炭素である。］
【請求項４】
前記安定化剤Ｃのａ+がホスホニウム塩である、請求項１〜３のいずれか１項に記載の組成物。
【請求項５】
前記酸発生剤ＢのＸ+がスルホニウムまたはヨードニウム塩である、請求項１〜４のいずれか１項に記載の組成物。
【請求項６】
前記酸発生剤ＢのＹ-が下記式（３）で表される、請求項１〜５のいずれか１項に記載の組成物。
ＲkＱ-  （３）
（Ｒはフッ素原子、パーフルオロアルキル基またはパーフルオロアリール基であり、ｋは１、４または６であり、Ｑはホウ素、リン、アンチモンまたは硫黄である。）
【発明の詳細な説明】
【技術分野】
【０００１】
本発明は組成物、具体的には硬化性組成物に関する。
【背景技術】
【０００２】
硬化性組成物は、簡便な塗布プロセスによって硬化物を容易に形成することができることから、今日では広く用いられている。
このような硬化性組成物には、通常、硬化剤が配合される。しかしながら、硬化剤を含む組成物は、常温で保存したとき、徐々に硬化反応が進行するという問題があった。
【０００３】
前記問題に対し、貯蔵安定性に優れ、硬化時間の短い組成物を提供することを目的として、特許文献１には、特定の樹脂と硬化触媒とを含む熱硬化性組成物が記載されている。
【先行技術文献】
【特許文献】
【０００４】
【特許文献１】特開２０１５−９３９０４号公報
【発明の概要】
【発明が解決しようとする課題】
【０００５】
しかし、特許文献１に記載の組成物などの従来の組成物は、室温及びそれに近い温度条件下での保存安定性と、比較的低温下での硬化性とを両立できるものではなく、改善の余地があった。
本発明は、前記問題に鑑みてなされたものであり、ポットライフが長く、硬化速度の速い組成物を提供することを目的としている。
【課題を解決するための手段】
【０００６】
本発明者が鋭意検討した結果、下記構成例によれば、前記課題を解決できることを見出した。
本発明の構成例は以下のとおりである。
【０００７】
［１］  重合性化合物Ａ、酸発生剤Ｂおよび安定化剤Ｃを含み、下記要件１）〜３）を満たす組成物。
要件１）：前記酸発生剤Ｂが、熱または光によって酸を発生するＸ+Ｙ-で表される塩であって、下記式（１）で表される化合物１００重量部に対して、該塩を２重量部溶解させた組成物（α）が下記条件（ア）または（イ）で硬化する塩
（ア）：１５０℃で６０分間加熱する
（イ）：高圧水銀ランプを用い、露光量が１Ｊ／ｃｍ2となるよう光照射をする
要件２）：前記安定化剤Ｃが、ａ+ｂ-で表される塩であって、下記式（１）で表される化合物１００重量部に対して、該塩を２重量部溶解させた組成物（β）を１５０℃で６０分間加熱しても硬化しない塩
要件３）：前記組成物中の酸発生剤Ｂに対する安定化剤Ｃのモル比が０．５〜１０である
【０００８】
【化１】
2018016726.tif 000002
【０００９】
［２］  前記安定化剤Ｃのｂ-に対応する酸Ｈ+ｂ-の気相酸性度が３００ｋｃａｌ／ｍｏｌ以下である、［１］に記載の組成物。
［３］  前記安定化剤Ｃのｂ-が下記式（２）で表される、［１］または［２］に記載の組成物。
（ＣＦ3（ＣＦ2）mＳＯ2）nＺ-      （２）
［ｍは０〜５の整数であり、ｎは１〜３の整数であり、Ｚは窒素または炭素である。］
［４］  前記安定化剤Ｃのａ+がホスホニウム塩である、［１］〜［３］のいずれかに記載の組成物。
【００１０】
［５］  前記酸発生剤ＢのＸ+がスルホニウムまたはヨードニウム塩である、［１］〜［４］のいずれかに記載の組成物。
［６］  前記酸発生剤ＢのＹ-が下記式（３）で表される、［１］〜［５］のいずれかに記載の組成物。
ＲkＱ-  （３）
（Ｒはフッ素原子、パーフルオロアルキル基またはパーフルオロアリール基であり、ｋは１、４または６であり、Ｑはホウ素、リン、アンチモンまたは硫黄である。）
【発明の効果】
【００１１】
本発明によれば、ポットライフが長いにもかかわらず、低温（例：１５０℃以下）硬化速度の速い組成物を提供することができる。
【発明を実施するための形態】
【００１２】
≪組成物≫
本発明に係る組成物（以下「本組成物」ともいう。）は、重合性化合物Ａ、酸発生剤Ｂおよび安定化剤Ｃを含み、下記要件１）〜３）を満たす。
要件１）：前記酸発生剤Ｂが、熱または光によって酸を発生するＸ+Ｙ-で表される塩であって、下記式（１）で表される化合物１００重量部に対して、該塩を２重量部溶解させた組成物（α）が下記条件（ア）および／または（イ）で硬化する塩
（ア）：１５０℃で６０分間加熱する
（イ）：高圧水銀ランプを用い、露光量が１Ｊ／ｃｍ2となるよう光照射をする
要件２）：前記安定化剤Ｃが、ａ+ｂ-で表される塩であって、下記式（１）で表される化合物１００重量部に対して、該塩を２重量部溶解させた組成物（β）を１５０℃で６０分間加熱しても硬化しない塩
要件３）：前記組成物中の酸発生剤Ｂに対する安定化剤Ｃのモル比が０．５〜１０である
【００１３】
【化２】
2018016726.tif 000003
【００１４】
このような本組成物によれば、ポットライフ（保存安定性）および低温硬化性にバランスよく優れる組成物が得られる。
本組成物がこのような効果を奏する理由は必ずしも明確ではないが、室温では、安定化剤Ｃにより、酸発生剤Ｂより生じる酸がクエンチされているか、平衡状態になっているかなどにより安定な状態を保っているが、加熱または光照射すると、クエンチ能力が低下するか、平衡が崩れることにより、硬化スピードがアップしていると考えられる。
【００１５】
本発明において、要件１）や２）で、前記式（１）で表される化合物を用いるのは、該化合物は入手しやすく、該化合物と酸発生剤Ｂまたは安定化剤Ｃとを用いた組成物が特定の性質を示す場合、そのような性質を有する酸発生剤Ｂおよび安定化剤Ｃを用いることで、前記課題を解決できることが分かり、しかもその再現性がよかったことによる。
【００１６】
＜重合性化合物Ａ＞
前記化合物Ａは、分子内に少なくとも１つの重合性基を有する化合物であれば特に制限されないが、本発明の効果がより発揮される等の点から、カチオン重合性基を有する化合物であることが好ましく、カチオン重合性基を２つ以上有する化合物であることがより好ましい。
本組成物は、１種の化合物Ａを含んでもよく、２種以上の化合物Ａを含んでもよい。
【００１７】
前記カチオン重合性基としては、エポキシ基、エポキシシクロヘキシル基などの脂環式エポキシ基、オキセタニル基、ジオキソラン基、トリオキサン基、エピスルフィド基、ビニルエーテル基、メチロール基、アルコキシメチロール基、スチリル基等が挙げられ、ポットライフおよび低温硬化性により優れる組成物が得られる等の点から、エポキシ基、脂環式エポキシ基、オキセタニル基およびビニルエーテル基が好ましく、エポキシ基、脂環式エポキシ基およびオキセタニル基がより好ましい。
なお、化合物Ａとしてビニルエーテル基を有する化合物を用いる場合には、低温硬化性に優れる組成物が得られる等の点から、エポキシ基、脂環式エポキシ基またはオキセタニル基を有する化合物と併用することが好ましい。
【００１８】
エポキシ基を有する化合物として、ビスフェノールＡジグリシジルエーテル、ビスフェノールＦジグリシジルエーテル、ビスフェノールＳジグリシジルエーテル、水添ビスフェノールＡジグリシジルエーテル、水添ビスフェノールＦジグリシジルエーテル、水添ビスフェノールＡＤジグリシジルエーテル、臭素化ビスフェノールＡジグリシジルエーテル、臭素化ビスフェノールＦジグリシジルエーテル、臭素化ビスフェノールＳジグリシジルエーテルなどのビスフェノール化合物のジグリシジルエーテル；
１，４−ブタンジオールジグリシジルエーテル、１，６−ヘキサンジオールジグリシジルエーテル、グリセリントリグリシジルエーテル、トリメチロールプロパントリグリシジルエーテル、ポリエチレングリコールジグリシジルエーテル、ポリプロピレングリコールジグリシジルエーテルなどの多価アルコールのポリグリシジルエーテル；
エチレングリコール、プロピレングリコール、グリセリンなどの脂肪族多価アルコールと１種または２種以上のアルキレンオキサイドとの反応により得られるポリエーテルポリオールのポリグリシジルエーテル；
フェノールノボラック型エポキシ樹脂、クレゾールノボラック型エポキシ樹脂、ポリフェノール型エポキシ樹脂、環状脂肪族エポキシ樹脂などのエポキシ樹脂；脂肪族長鎖二塩基酸のジグリシジルエステル；高級多価脂肪酸のポリグリシジルエステル、エポキシ化大豆油、エポキシ化アマニ油等が挙げられる。
【００１９】
脂環式エポキシ基を有する化合物として、３，４−オキシラニルシクロヘキシルメチル−３'，４'−オキシラニルシクロヘキサンカルボキシレート、２−（３，４−オキシラニルシクロヘキシル−５，５−スピロ−３，４−オキシラニル）シクロヘキサン−メタ−ジオキサン、ビス（３，４−オキシラニルシクロヘキシルメチル）アジペート、ビス（３，４−オキシラニル−６−メチルシクロヘキシルメチル）アジペート、３，４−オキシラニル−６−メチルシクロヘキシル−３'，４'−オキシラニル−６'−メチルシクロヘキサンカルボキシレート、メチレンビス（３，４−オキシラニルシクロヘキサン）、ジシクロペンタジエンジエポキサイド、エチレングリコールビス（３，４−オキシラニルシクロヘキシルメチル）エーテル、エチレンビス（３，４−オキシラニルシクロヘキサンカルボキシレート）、ラクトン変性３，４−オキシラニルシクロヘキシルメチル−３'，４'−オキシラニルシクロヘキサンカルボキシレート等が挙げられる。
【００２０】
オキセタニル基を有する化合物として、３，７−ビス（３−オキセタニル）−５−オキサノナン、３，３'−（１，３−（２−メチレニル）プロパンジイルビス（オキシメチレン））ビス（３−エチルオキセタン）、１，４−ビス（（３−エチル−３−オキセタニル）メトキシメチル）ベンゼン、１，２−ビス（（３−エチル−３−オキセタニル）メトキシメチル）エタン、１，３−ビス（（３−エチル−３−オキセタニル）メトキシメチル）プロパン、エチレングリコールビス（（３−エチル−３−オキセタニル）メチル）エーテル、ジシクロペンテニルビス（（３−エチル−３−オキセタニル）メチル）エーテル、トリエチレングリコールビス（（３−エチル−３−オキセタニル）メチル）エーテル、テトラエチレングリコールビス（（３−エチル−３−オキセタニル）メチル）エーテル、トリシクロデカンジイルジメチレンビス（（３−エチル−３−オキセタニル）メチル）エーテル、トリメチロールプロパントリス（（３−エチル−３−オキセタニル）メチル）エーテル、１，４−ビス（（３−エチル−３−オキセタニル）メトキシ）ブタン、１，６−ビス（（３−エチル−３−オキセタニル）メトキシ）ヘキサン、ペンタエリスリトールトリス（（３−エチル−３−オキセタニル）メチル）エーテル、ペンタエリスリトールテトラキス（（３−エチル−３−オキセタニル）メチル）エーテル、ポリエチレングリコールビス（（３−エチル−３−オキセタニル）メチル）エーテル、ジペンタエリスリトールヘキサキス（（３−エチル−３−オキセタニル）メチル）エーテル、ジペンタエリスリトールペンタキス（（３−エチル−３−オキセタニル）メチル）エーテル、ジペンタエリスリトールテトラキス（（３−エチル−３−オキセタニル）メチル）エーテル、ジペンタエリスリトールヘキサキス（（３−エチル−３−オキセタニル）メチル）エーテルとカプロラクトンとの反応生成物、ジペンタエリスリトールペンタキス（（３−エチル−３−オキセタニル）メチル）エーテルとカプロラクトンとの反応生成物、ジトリメチロールプロパンテトラキス（（３−エチル−３−オキセタニル）メチル）エーテル、ビスフェノールＡビス（（３−エチル−３−オキセタニル）メチル）エーテルとエチレンオキサイドとの反応生成物、ビスフェノールＡビス（（３−エチル−３−オキセタニル）メチル）エーテルとプロピレンオキサイドとの反応生成物、水添ビスフェノールＡビス（（３−エチル−３−オキセタニル）メチル）エーテルとエチレンオキサイドとの反応生成物、水添ビスフェノールＡビス（（３−エチル−３−オキセタニル）メチル）エーテルとプロピレンオキサイドとの反応生成物、ビスフェノールＦビス（（３−エチル−３−オキセタニル）メチル）エーテルとエチレンオキサイドとの反応生成物、３−エチルオキセタン−３−イルメタノールとシランテトラオール重縮合物との縮合反応生成物等が挙げられる。
【００２１】
前記化合物Ａとしては、これらの中でも、３，４−オキシラニルシクロヘキシルメチル−３'，４'−オキシラニルシクロヘキサンカルボキシレート、３−エチルオキセタン−３−イルメタノールとシランテトラオール重縮合物との縮合反応生成物、６−ヘキサンジオールジグリシジルエーテルが好ましく、ポットライフ（保存安定性）および低温硬化性によりバランスよく優れる組成物が得られる等の点から、特に、前記式（１）で表される３，４−オキシラニルシクロヘキシルメチル−３'，４'−オキシラニルシクロヘキサンカルボキシレートが好ましい。
【００２２】
前記化合物Ａは、市販品を用いてもよく、該市販品の例としては、（株）ダイセル製のセロキサイド  ２０２１Ｐ、東亜合成（株）製のＯＸＴ−１９１、（株）ＡＤＥＫＡ製のＥＤ−５０３Ｇ、三菱化学（株）製のｊＥＲ８２８、日本カーバイド工業（株）の製ＢＤＶＥ、ＣＨＤＶＥが挙げられる。
【００２３】
本組成物中の化合物Ａの含有量は、化合物Ａ、酸発生剤Ｂおよび安定化剤Ｃの合計１００重量％に対し、好ましくは７０〜９９．５重量％、より好ましくは８０〜９８重量％、さらに好ましくは８５〜９７重量％である。
化合物Ａの含有量が前記範囲にあると、ポットライフ（保存安定性）、低温硬化性および塗布性等の硬化物形成性により優れる組成物が得られ、十分な硬度を有する硬化物を得ることができる。
【００２４】
＜酸発生剤Ｂ＞
前記酸発生剤Ｂは、下記要件１）を満たす化合物である。
要件１）：前記酸発生剤Ｂが、熱または光によって酸を発生するＸ+Ｙ-で表される塩であって、前記式（１）で表される化合物１００重量部に対して、該塩を２重量部溶解させた組成物（α）が下記条件（ア）または（イ）で硬化する塩
（ア）：１５０℃で６０分間加熱する
（イ）：高圧水銀ランプを用い、露光量が１Ｊ／ｃｍ2となるよう光照射をする
このような酸発生剤Ｂを下記安定化剤Ｃと共に用いることで初めて、ポットライフ（保存安定性）および低温硬化性にバランスよく優れる組成物が得られる。
本組成物は、１種の酸発生剤Ｂを含んでもよく、２種以上の酸発生剤Ｂを含んでもよい。
【００２５】
前記条件（ア）および（イ）において、「硬化する」とは、組成物（α）を、１５０℃で６０分間加熱したもの、または、露光量が１Ｊ／ｃｍ2となるよう高圧水銀ランプを用いて光照射したものの鉛筆硬度（ＪＩＳ Ｋ５６００−５−４に基づき測定）がＨ以上になることをいい、具体的には、組成物（α）を、得られる硬化膜の厚みが１０μｍとなるように基板上に塗布することで塗膜を形成した後、
該塗膜付基板をホットプレート上、１５０℃で６０分間加熱した時の塗膜、または、
該塗膜付基板の塗膜側から、高圧水銀ランプを用い、１Ｊ／ｃｍ2の光を照射することで得られた塗膜
の鉛筆硬度（ＪＩＳ Ｋ５６００−５−４に基づき測定）がＨ以上になることをいう。
【００２６】
なお、酸発生剤Ｂの種類に応じ、該酸発生剤Ｂを溶解させるために、前記組成物（α）には、溶媒を配合してもよい。なお、該溶媒は、用いる酸発生剤Ｂに応じてその種類を適宜選択すればよく、その使用量は、酸発生剤Ｂが溶解できる程度の量で用いられる。
【００２７】
前記酸発生剤ＢのＸ+は、特に制限されないが、ポットライフ（保存安定性）および低温硬化性にバランスよく優れる組成物が得られる等の点から、スルホニウムまたはヨードニウム塩であることが好ましく、スルホニウムであることがより好ましい。
【００２８】
前記酸発生剤ＢのＹ-は、特に制限されないが、ポットライフ（保存安定性）および低温硬化性にバランスよく優れる組成物が得られる等の点から、下記式（３）で表される構造であることが好ましい。
ＲkＱ-  （３）
【００２９】
Ｒはフッ素原子、パーフルオロアルキル基またはパーフルオロアリール基であり、フッ素原子が好ましい。
ｋは１、４または６である。
Ｑはホウ素、リン、アンチモンまたは硫黄であり、ホウ素またはリンが好ましく、リンがより好ましい。
【００３０】
前記酸発生剤Ｂは、市販品を用いてもよく、該市販品の例としては、三新化学工業（株）製のサンエイドＳＩ−１１０Ｌ、サンエイドＳＩ−１１０Ｐ、サンアプロ（株）製のＴＡ１００、ＣＰＩ−１００Ｐ、ＢＡＳＦ製のＩＲＧＡＣＵＲＥ２９０が挙げられる。
【００３１】
本組成物中の酸発生剤Ｂの含有量は、化合物Ａ、酸発生剤Ｂおよび安定化剤Ｃの合計１００重量％に対し、好ましくは０．１〜１０重量％、より好ましくは０．２０〜５重量％、さらに好ましくは０．３〜５重量％である。
酸発生剤Ｂの含有量が前記範囲にあると、ポットライフ（保存安定性）および低温硬化性によりバランスよく優れる組成物が得られる。
【００３２】
＜安定化剤Ｃ＞
前記安定化剤Ｃは、下記要件２）を満たす化合物である。
要件２）：前記安定化剤Ｃが、ａ+ｂ-で表される塩であって、前記式（１）で表される化合物１００重量部に対して、該塩を２重量部溶解させた組成物（β）を１５０℃で６０分間加熱しても硬化しない塩
本組成物は、１種の安定化剤Ｃを含んでもよく、２種以上の安定化剤Ｃを含んでもよい。
【００３３】
前記要件２）において、「硬化しない」とは、組成物（β）を、１５０℃で６０分間加熱したものの鉛筆硬度（ＪＩＳ Ｋ５６００−５−４に基づき測定）がＨ以上にならないことをいい、具体的には、組成物（β）を、得られる硬化膜の厚みが１０μｍとなるように基板上に塗布することで塗膜を形成した後、該塗膜付基板をホットプレート上、１５０℃で６０分間加熱した時の塗膜の鉛筆硬度（ＪＩＳ Ｋ５６００−５−４に基づき測定）がＨ以上にならないことをいう。
【００３４】
なお、安定化剤Ｃの種類に応じ、該安定化剤Ｃを溶解させるために、前記組成物（β）には、溶媒を配合してもよい。なお、該溶媒は、用いる安定化剤Ｃに応じてその種類を適宜選択すればよく、その使用量は、安定化剤Ｃが溶解できる程度の量で用いられる。
【００３５】
前記ｂ-は、低温硬化性により優れる組成物が得られる等の点から、該ｂ-に対応する酸Ｈ+ｂ-の気相酸性度が好ましくは３００ｋｃａｌ／ｍｏｌ以下、より好ましくは２２０〜３００ｋｃａｌ／ｍｏｌ、さらに好ましくは２５０〜３００ｋｃａｌ／ｍｏｌとなるイオンである。
前記気相酸性度は、気相中での酸性度であり、ＩＵＰＡＣにより酸解離に伴うギブズエネルギー変化と定義される。この気相酸性度は、例えば「J.Am.Chem.Soc. 1994、116、3047-3057」に記載されている。
【００３６】
前記安定化剤Ｃのｂ-は、特に制限されないが、下記式（２）で表される構造であることが好ましい。下記式（２）で表される構造は、酸性度が比較的小さいため、該構造を有する安定化剤Ｃを用いることで、室温での安定性により優れる組成物が得られ、また、低温硬化性により優れる組成物が得られる。従って、該構造を有する安定化剤Ｃを用いることで、ポットライフ（保存安定性）および低温硬化性によりバランスよく優れる組成物が得られる。さらに、前記酸発生剤Ｂとして、前記式（３）で表される構造を有する酸発生剤Ｂを用いることで、これらの効果がより顕著に発揮される。
（ＣＦ3（ＣＦ2）mＳＯ2）nＺ-      （２）
【００３７】
ｍは０〜５の整数であり、好ましくは０〜２であり、より好ましくは０である。
ｎは１〜３の整数であり、好ましくは２である。
Ｚは窒素または炭素であり、好ましくは窒素である。
【００３８】
前記安定化剤Ｃのａ+は、特に制限されないが、ポットライフ（保存安定性）および低温硬化性にバランスよく優れる組成物が得られる等の点から、ホスホニウム塩であることが好ましい。
【００３９】
前記安定化剤Ｃとしては、トリブチルメチルホスホニウムビス(トリフルオロメタンスルホニル)イミド、１−エチル−３−メチルピリジニウムビス(トリフルオロメタンスルホニル)イミド、テトラブチルホスホニウムヘキサフルオロホスファート、１-ブチルピリジニウムヘキサフルオロホスファート、１−ブチルピリジニウムテトラフルオロボラート、１−ヘキシルピリジニウムヘキサフルオロホスファート、テトラブチルアンモニウムヘキサフルオロホスファート、１−ブチル−３−メチルイミダゾリウムヘキサフルオロホスファート等が挙げられ、これらの中でも、ポットライフ（保存安定性）および低温硬化性にバランスよく優れる組成物が得られる等の点から、トリブチルメチルホスホニウムビス(トリフルオロメタンスルホニル)イミドが好ましい。
【００４０】
前記安定化剤Ｃは、市販品を用いてもよく、該市販品の例としては、東京化成工業（株）製のＴ２６８０、Ｅ０７５６、Ｔ２００７、Ｂ２１９６、Ｂ３２３２、Ｈ１４２４、Ｔ１２７９、Ｂ２３２０が挙げられる。
【００４１】
本組成物中の安定化剤Ｃの含有量は、化合物Ａ、酸発生剤Ｂおよび安定化剤Ｃの合計１００重量％に対し、好ましくは０．４〜２０重量％、より好ましくは１．５〜１５重量％、さらに好ましくは２〜１０重量％である。
安定化剤Ｃの含有量が前記範囲にあると、ポットライフ（保存安定性）および低温硬化性によりバランスよく優れる組成物が得られる。
【００４２】
また、本組成物中における、酸発生剤Ｂに対する安定化剤Ｃのモル比（安定化剤Ｃのモル／酸発生剤Ｂのモル）は、好ましくは０．５〜１０であり、より好ましくは１〜７、さらに好ましくは２〜５である。
従来の組成物では、該組成物の硬化性を考慮して、安定化剤の使用量は極力少なくしていたが、本発明者が鋭意検討した結果、前記酸発生剤Ｂと安定化剤Ｃとを用いる場合には、これらのモル比を前記範囲、すなわち、安定化剤Ｃを比較的多く使用することで初めて、ポットライフ（保存安定性）および低温硬化性によりバランスよく優れる組成物を得ることがわかった。
【００４３】
＜その他の成分＞
本組成物には、前記化合物Ａ、酸発生剤Ｂおよび安定化剤Ｃ以外の成分として、溶媒、顔料、染料、シリカゲル、タルク、アルミナなどの無機フィラー等のその他の成分を、所望の用途に応じて、本発明の効果を損なわない範囲で配合してもよい。
特に、酸発生剤Ｂおよび安定化剤Ｃの溶解性または分散性が悪い場合には、これらを溶解または分散可能な従来公知の溶媒を用いることが好ましい。
【００４４】
＜本組成物＞
本組成物は、前記化合物Ａ、酸発生剤Ｂおよび安定化剤Ｃ、ならびに、所望により前記その他の成分を混合することで得ることができるが、ポットライフ（保存安定性）および低温硬化性により優れる組成物が得られる等の点から、これらの成分が（均一に）溶解した溶液が好ましく、化合物Ａと安定化剤Ｃとを混ぜ、均一の混合物を形成し、次に酸発生剤Ｂを該混合物に加えて溶液とする方法で得ることが好ましい。
なお、本組成物は、二成分型の組成物であってもよいが、本組成物は、ポットライフが長く、保存安定性に優れるため、保存容易性や硬化物の形成が容易になること等を考慮すると、一成分型の組成物であることが好ましい。
【００４５】
本明細書において、ポットライフは、空気中２５℃で保存した時の保存安定性をいい、具体的には、下記実施例に記載のゲル化時間で評価することができる。
下記実施例に記載の方法で測定したゲル化時間は、使用可能期間が長期の組成物が得られる等の点から、好ましくは３日以上、より好ましくは７日以上であり、さらに好ましくは１０日以上である。なお、該ゲル化時間の上限は、特に制限されないが、通常３０日程度である。
【００４６】
本組成物調製時のＥ型粘度計により、２５℃の条件で測定した粘度は、本組成物を所望の場所に塗布する際の塗布性に優れる等の点から、好ましくは１０〜１００,０００ｍＰａ・ｓであり、より好ましくは１００〜１０,０００ｍＰａ・ｓである。
【００４７】
また、本組成物を１３０℃で加熱した時の得られる硬化物の鉛筆硬度がＨ以上になる時間（硬化速度）は、高温をかけなくても、短時間で所望の硬化物を得ることができる等の点から、好ましくは１０分以下、より好ましくは５分以下である。なお、該硬化速度の下限は、特に制限されないが、通常１０秒程度である。
該硬化速度は、具体的には、下記実施例に記載の方法で測定することができる。
【００４８】
本組成物は、前記効果を奏するため、接着剤、コート剤、封止材等の各種用途に好適に用いることができる。
【実施例】
【００４９】
以下、実施例を挙げて本発明を詳細に説明するが、本発明はこれら実施例に限定されない。
【００５０】
実施例で用いた成分の略号は以下のとおりである。
「Ａ−１」：下記式（Ａ−１）で表される化合物（（株）ダイセル製のセロキサイド  ２０２１Ｐ）
「Ａ−２」：下記式（Ａ−２）で表される化合物（東亜合成（株）製のＯＸＴ−１９１）
「Ａ−３」：下記式（Ａ−３）で表される化合物（（株）ＡＤＥＫＡ製のＥＤ−５０３Ｇ）
「Ｂ−１」：下記式（Ｂ−１）で表される化合物（三新化学工業（株）製のサンエイドＳＩ−１１０）
「Ｂ−２」：下記式（Ｂ−２）で表される化合物（サンアプロ（株）製のＴＡ１００）
「Ｂ−３」：下記式（Ｂ−３）で表される化合物（和光純薬工業（株）製のＷＰＡＧ６９９）
「Ｃ−１」：下記式（Ｃ−１）で表される化合物（東京化成工業（株）製のＴ２６８０）
「Ｃ−２」：下記式（Ｃ−２）で表される化合物（東京化成工業（株）製のＥ０７５６）
「Ｃ−３」：下記式（Ｃ−３）で表される化合物（東京化成工業（株）製のＴ２００７）
【００５１】
【化３】
2018016726.tif 000004
【００５２】
【化４】
2018016726.tif 000005
【００５３】
【化５】
2018016726.tif 000006
【００５４】
【化６】
2018016726.tif 000007
【００５５】
【化７】
2018016726.tif 000008
【００５６】
【化８】
2018016726.tif 000009
【００５７】
【化９】
2018016726.tif 000010
【００５８】
【化１０】
2018016726.tif 000011
【００５９】
【化１１】
2018016726.tif 000012
【００６０】
「Ａ−１」１００重量部および「Ｂ−１」２重量部を混合することで得られた組成物を、得られる硬化膜の厚みが１０μｍとなるように基板上に塗布することで塗膜を形成した後、該塗膜付基板をホットプレート上、１５０℃で６０分間加熱した時の塗膜の鉛筆硬度（ＪＩＳ Ｋ５６００−５−４に基づき測定）はＨ以上であった。すなわち、「Ｂ−１」は前記条件（ア）を満たす。
【００６１】
「Ａ−１」１００重量部および「Ｂ−２」２重量部を混合することで得られた組成物を、得られる硬化膜の厚みが１０μｍとなるように基板上に塗布することで塗膜を形成した後、該塗膜付基板の塗膜側から、高圧水銀ランプを用い、１Ｊ／ｃｍ2の光を照射したところ、得られた塗膜の鉛筆硬度（ＪＩＳ Ｋ５６００−５−４に基づき測定）はＨ以上であった。すなわち、「Ｂ−１」は前記条件（イ）を満たす。
【００６２】
「Ａ−１」１００重量部および「Ｂ−３」２重量部を混合することで得られた組成物を、得られる硬化膜の厚みが１０μｍとなるように基板上に塗布することで塗膜を形成した後、該塗膜付基板をホットプレート上、１５０℃で６０分間加熱した時、および、高圧水銀ランプを用い、１Ｊ／ｃｍ2の光を照射した時の塗膜は未硬化であった。すなわち、「Ｂ−３」は前記条件（ア）および（イ）を満たさない。
【００６３】
「Ａ−１」１００重量部と、「Ｃ−１」、「Ｃ−２」または「Ｃ−３」２重量部とを混合することで得られた組成物を、得られる硬化膜の厚みが１０μｍとなるように基板上に塗布することで塗膜を形成した後、該塗膜付基板をホットプレート上、１５０℃で６０分間加熱した時の塗膜の鉛筆硬度（ＪＩＳ Ｋ５６００−５−４に基づき測定）はＨ未満であった。すなわち、「Ｃ−１」、「Ｃ−２」および「Ｃ−３」は前記要件２）を満たす。
なお、Ｈ+（ＣＦ3ＳＯ2）2Ｎ-の気相酸性度は２９１．８ｋｃａｌ／ｍｏｌであり、Ｈ+ＰＦ6-の気相酸性度は２７６．６ｋｃａｌ／ｍｏｌである。
【００６４】
［実施例１］
「Ａ−１」１００重量部、「Ｂ−１」２．０重量部および「Ｃ−１」１０．５重量部を混合することで組成物を得た。
【００６５】
［実施例２〜１０および比較例１〜５］
下記表１または２に記載の成分を、下記表１または２に記載の量で用いた以外は実施例１と同様にして組成物を得た。なお、表中の括弧書きの中の数値は、重量部を示す。
【００６６】
［硬化速度］
前記実施例および比較例で調製した組成物を、得られる硬化膜の厚みが１０μｍとなるように基板上に塗布することで塗膜を形成した後、該塗膜付基板をホットプレート上、１３０℃で加熱した時の塗膜の鉛筆硬度（ＪＩＳ Ｋ５６００−５−４に基づき測定）がＨ以上になる時間を硬化時間とした。結果を表１または表２に示す。
【００６７】
［ゲル化時間］
前記実施例および比較例で調製した組成物を空気中２５℃で保存した時の粘度が、調製時の粘度の１０倍の値に達するまでの時間をゲル化時間とした。なお、粘度の測定には、Ｅ型粘度計（東京計器（株）製）を用いた。結果を表１または表２に示す。
【００６８】
【表１】
2018016726.tif 000013
【００６９】
【表２】
2018016726.tif 000014